Composition de caoutchouc à base d’au moins : - 100 pce d'une matrice élastomère comprenant un élastomère isoprénique et un élastomère butadiénique, - 20 à 120 pce d'une charge renforçante comprenant du noir de carbone à titre de charge majoritaire, - 5 à 120 pce d'un système plastifiant comprenant un ester d'un acide gras et d'un alcool choisi parmi les alcools gras et les dimères diols, de masse molaire moyenne en poids (Mw) inférieure à 5000g/mol déterminé par chromatographie d’exclusion stérique(SEC), la méthode étant décrite dans la description . - un système de réticulation. Composition selon la revendication précédente dans laquelle le taux d’élastomère isoprénique est compris dans un domaine allant de 10 à 60 pce, de préférence de 15 à 50 pce. Composition selon l'une quelconque des revendications précédentes dans laquelle l’élastomère isoprénique comprend majoritairement du caoutchouc naturel. Composition selon l'une quelconque des revendications précédentes dans laquelle le taux d’élastomère butadiénique est compris dans un domaine allant de 40 à 90 pce, de préférence de 50 à 85 pce. Composition selon l'une quelconque des revendications précédentes dans laquelle l’élastomère butadiénique est un polybutadiène. Composition selon l'une quelconque des revendications précédentes dans laquelle la charge renforçante est essentiellement constituée de noir de carbone. Composition selon l'une quelconque des revendications précédentes dans laquelle le noir de carbone est présent selon un taux compris dans un domaine allant de 20 pce à 100 pce, de préférence allant de 20 à 80 pce, plus préférentiellement allant de 25 à 60 pce. Composition selon l'une quelconque des revendications précédentes dans laquelle le taux de l'au moins un ester d'un acide gras et d'un alcool choisi parmi les alcools gras et les dimères diols(s) est compris dans un domaine allant de 5 à 50 pce, de préférence de 10 à 30 pce. Composition selon l'une quelconque des revendications précédentes dans laquelle le système plastifiant comprend de 10 à 100% en poids d'au moins un ester d'un acide gras et d'un alcool choisi parmi les alcools gras et les dimères diols, de préférence 40% à 100% en poids, par rapport au poids total du système plastifiant. Composition selon l'une quelconque des revendications précédentes dans laquelle le système plastifiant est essentiellement constitué d'au moins un ester d'un acide gras et d'un alcool choisi parmi les alcools gras et les dimères diols. Composition selon l'une quelconque des revendications précédentes dans laquelle l'acide gras est un acide gras en C 8 à C 34 , notamment en C 12 à C 22 et plus particulièrement en C 22 , de préférence l'acide érucique. Composition selon l'une quelconque des revendications précédentes dans laquelle l'alcool est un alcool gras, saturé ou insaturé, linéaire ou ramifié, en C 12 à C 22 , en particulier en C 16 à C 20 et plus particulièrement en C 18, de préférence l'alcool isostéarylique. Composition selon l'une quelconque des revendications précédentes dans laquelle l'alcool est un dimère diol alicyclique, saturé ou insaturé. Composition selon l'une quelconque des revendications précédentes dans laquelle l'au moins un ester d'un acide gras et d'un alcool est l'ester d'acide érucique et d'alcool isostéarylique ou un ester d'acide érucique et d'un dimère diol alicyclique en C 36 de préférence saturé. Pneumatique pourvu d’un flanc externe, ledit flanc externe comprenant au moins une composition de caoutchouc selon l'une quelconque des revendications précédentes.